(57)【要約】  本発明は、従来にないメカニズムにより生体に作用するインプラントであって、生体組織と強固に結合することができるインプラントを開発することを目的とする。  本発明は、医療目的で生体内に埋め入れるインプラント（１）において、インプラントの基材（２）が、金属、金属合金、金属酸化物又はセラミックであり、基材の表面（３）が、水酸基を有するクロム基（４）で修飾されていることを特徴とするインプラント（１）を提供する。本発明のインプラント（１）は、クロムイオン（８）を放出しやすく、放出されたクロムイオン（８）が生体に作用することにより、細胞（７）の分泌するコラーゲン（９）の架橋を促すなどして、インプラント（１）と生体組織（５）との間の組織形成を促し、インプラント（１）と生体組織（５）との強固な結合を促進することができる。
2017073591.tif 000002
【特許請求の範囲】
【請求項１】
医療目的で生体内に埋め入れるインプラントにおいて、
前記インプラントの基材が、金属、金属合金、金属酸化物又はセラミックであり、
前記基材の表面が、水酸基を有するクロム基で修飾されていることを特徴とするインプラント。
【請求項２】
前記水酸基を有するクロム基が、下記一般式（１）
−Ｏ−Ｃｒ（ＯＨ）Ｒ      ・・・（１）
（式中、Ｒは−ＯＨ又は−Ｏ−を表す）
で示される基である、請求項１に記載のインプラント。
【請求項３】
前記クロム基が、酸化数が３価のクロム基である、請求項１に記載のインプラント。
【請求項４】
前記インプラントが、デンタルインプラントである、請求項１〜３のいずれか１項に記載のインプラント。
【請求項５】
水酸化クロムイオンを含有する反応溶液中に、金属、金属合金、金属酸化物及びセラミックからなる群から選択される基材を浸漬し、前記反応溶液中から前記基材を取り出すことを含む、インプラントの製造方法。
【請求項６】
前記水酸化クロムイオンが、クロム原子のイオン価が３価の水酸化クロムイオンである、請求項５に記載のインプラントの製造方法。
【請求項７】
水酸化クロムイオンを含有する反応溶液をインプラントに接触させることを含む、生体適合性を向上させるためのインプラントの表面処理方法。
【請求項８】
前記水酸化クロムイオンが、クロム原子のイオン価が３価の水酸化クロムイオンである、請求項７に記載のインプラントの表面処理方法。
【請求項９】
水酸化クロムイオンを含む溶液であることを特徴とする、インプラントの表面処理剤。
【請求項１０】
前記水酸化クロムイオンが、クロム原子のイオン価が３価の水酸化クロムイオンである、請求項９に記載のインプラントの表面処理剤。
【発明の詳細な説明】
【技術分野】
【０００１】
本発明は、医療目的で生体内に埋め入れるインプラントであって、表面が水酸基を有するクロム基で修飾されているインプラントに関する。本発明のインプラントは、その表面からクロムがイオンとして徐々に放出されることで、生体に作用し、インプラントが生体組織に結合することが促進されるものである。また、本発明は、水酸化クロムイオンを含有する反応溶液を用いた、インプラントの製造方法、インプラントの表面処理方法及びインプラントの表面処理剤に関する。
【背景技術】
【０００２】
インプラントとは、医療目的で生体内に埋め込まれる器具又は生体材料の総称である。インプラントとしては、歯根が失われた患者の顎骨に埋め込むデンタルインプラント（人工歯根）や、損傷した膝関節や股関節を置換する人工関節、折れた骨を固定するボルト、心臓ペースメーカー、人工内耳などが存在する。インプラントは、機能が失われた生体内の器官を置換したり、補助したりすることによって、失われた機能の回復を図るものである。【０００３】
近年、デンタルインプラント（人工歯根）を使用した治療技術が大きく進歩し、広く歯科治療に用いられるようになっており、デンタルインプラントを単に「インプラント」と略称することも一般化している。
デンタルインプラントを使用した一般的な治療方法は、顎骨を削ってインプラントを顎骨の中に埋め込み、２〜６か月程の時間をかけて、インプラントと骨とを十分に結合させて、その上部に人工的な歯を形成する方法である。【０００４】
デンタルインプラント等の骨内に埋め込むインプラント（骨内インプラント）による治療を成功させる一つの重要な要素は、インプラントと骨とを十分に結合させることである。スウェーデンのブローネマルク教授によって、チタンと骨の組織とが拒否反応を起こさずに結合する「オッセオインテグレーション（Osseointegration）」という現象が発見され、この発見に基づき、チタンがインプラントの材料として使用されるようになったことにより、インプラントの技術が大きく進歩した。
また、インプラントの表面を粗面とする加工を施すことにより、骨に結合しやすくなることが実証されたことも、インプラントの技術進歩に大きく貢献した。【０００５】
しかし、「オッセオインテグレーション」によりチタンと骨とを結合させるためには、チタンと骨とができるだけ少ない間隙で隣接した状態とする必要があり、チタン製のインプラントを骨に埋め入れる際に高度の技術が必要となる。
このため、インプラントと骨との接合部において骨の形成を誘導して両者を結合させる「バイオインテグレーション（Bio-integration）」を利用したインプラントが開発されている。例えば、表面にハイドロキシアパタイトをコーティングしたインプラントは、インプラントと骨との間にカルシウムを沈着させて、骨との間に隙間がある場合であっても骨と強固に結合することができるため、インプラントによる治療の成功率を高めることができ、臨床の現場で広く使用されている。【０００６】
このように、インプラントの生体適合性を高めるために、インプラントの表面をコーティングし、修飾し、又は粗面加工する技術が数多く開発されている。
本発明者らは以前に、チタン又はその合金からなるインプラントの基材を、水酸化亜鉛錯体を含むアルカリ溶液に浸漬することにより製造される、表面に亜鉛官能基を有するインプラントを開発した（特許文献１、非特許文献１）。この表面に亜鉛官能基を有するインプラントは、骨内に埋め入れた場合に、ハイドロキシアパタイトをコーティングしたインプラントと比較しても、遜色ない高い強度で骨と結合できるものである。【０００７】
一方、クロム（Ｃｒ）は、コバルトクロム合金としてインプラントの基材にも使用されている金属であり、表面に酸化クロム（Ｃｒ２Ｏ３）の被膜を形成して、インプラントの錆を防ぐことが知られている。
クロムを含む他のインプラントとして、特許文献２には、窒素ガスを含む気体中で、コバルトクロム合金をプラズマ処理することにより、表面に窒化クロムを形成した、強固で耐摩耗性のインプラントが開示されている。【０００８】
特許文献３には、チタン又はその合金である金属基材を、硫酸、硫酸塩、炭酸塩などを含む電解液中で電解処理を行うことにより、金属基材上に酸化物又は混合酸化物層を形成し、さらにその表面にハイドロキシアパタイトを含む被覆層を形成したインプラントが開示されている。ここで、酸化物層としては、チタンの酸化物層の他に、クロムを含浸した酸化チタンの混合酸化物層も例示されている。酸化物層は、生体内で親和性が比較的良好であるとともに、耐食性が十分に大きいため、安定で溶出の可能性も殆どないインプラントとすることができることが記載されている。
このように、従来のインプラントで使用されるクロムは、インプラントに耐食性を与え、あるいは強固にするために使用されるものであった。【０００９】
ところで、クロムは、皮革の柔軟性を長期に保つための「皮なめし」の処理にも薬剤として用いられており、クロムがコラーゲンを架橋することが非特許文献２に示されている。
【先行技術文献】
【特許文献】
【００１０】
【特許文献１】国際公開ＷＯ２０１０／１５０７８８号
【特許文献２】国際公開ＷＯ２００５／０７０３４４号
【特許文献３】特開昭６３−９９８６８号公報
【非特許文献】
【００１１】
【非特許文献１】Kelly Alzarez，Masayuki Fukuda，及びOsamu Yamamoto著、「Titanium Implants after alkali heating treatment with a [Zn(OH)４]２− complex: Analysis of interfacial bond strength using push-out tests（[Zn(OH)４]２−錯体を用いてアルカリ熱処理を行ったチタンインプラント：押し出し試験を用いた界面結合力の分析）」、Clinical Implant Dentistry and Related Research誌（Clin Implant Dent Relat Res.）、John Wiley & Sons, Inc.発行、2010年4月23日オンライン発行、Volume 12、Supplement s1、e114〜e125頁
【非特許文献２】Sinan Imer及びTereza Varnali著、「Modeling Chromium sulfate complexes in relation to chromium tannage in leather technology: a computational study（皮革技術におけるクロムなめしに関する硫酸クロム錯体のモデリング：コンピュータによる研究）」、Applied Organometallic Chemistry誌（Appl. Organometal. Chem.）、2000年9月20日オンライン発行、Volume 14、Issue 10、660〜669頁
【発明の概要】
【発明が解決しようとする課題】
【００１２】
上記のように、生体適合性を高めるために、インプラントの表面をコーティングし、修飾し、又は粗面加工する技術が数多く開発されている。しかし、これらの技術を用いても、インプラント治療における失敗症例を根絶できることはできず、そもそもインプラント治療が不可能な症例が多いため、さらなる技術開発が必要であった。また、ハイドロキシアパタイトを用いたインプラントのように、カルシウムの沈着を促すことで骨の形成を誘導するインプラントでは、適用可能な治療部位や症例が限られるため、新しいメカニズムにより生体に作用するインプラントの開発が望まれていた。
本発明は、上記従来の状況に鑑み、従来にないメカニズムにより生体に作用するインプラントであって、生体組織と強固に結合することができるインプラントを開発することを目的とする。
【課題を解決するための手段】
【００１３】
上記課題を解決するために、本発明者らは鋭意研究した結果、医療目的で生体内に埋め入れるインプラントにおいて、水酸基を有するクロム基で表面を修飾することにより、インプラントからクロムイオンが徐々に放出され、このクロムイオンがコラーゲンの架橋形成を促進する等して、生体組織に作用し、インプラントと生体組織との強固な結合が促進されることを見出し、本発明を完成するに到った。【００１４】
すなわち、本発明は、インプラントに関する下記の第１の発明と、インプラントの製造方法に関する下記の第２の発明と、インプラントの表面処理方法に関する下記の第３の発明と、インプラントの表面処理剤に関する下記の第４の発明とを提供する。
第１の発明は、医療目的で生体内に埋め入れるインプラントにおいて、インプラントの基材が、金属、金属合金、金属酸化物又はセラミックであり、基材の表面が水酸基を有するクロム基で修飾されていることを特徴とするインプラントに関する。
第１の発明のインプラントにおいては、水酸基を有するクロム基として、下記一般式（１）で示される基で表面を修飾することが好ましい。
−Ｏ−Ｃｒ（ＯＨ）Ｒ      ・・・（１）
一般式（１）中、Ｒは−ＯＨ又は−Ｏ−を表す。
第１の発明のインプラントにおいては、クロム基が、酸化数が３価のクロム基であることが好ましい。
上記のインプラントの発明においては、インプラントがデンタルインプラントであることが好ましい。
第２の発明は、水酸化クロムイオンを含有する反応溶液中に、金属、金属合金、金属酸化物及びセラミックからなる群から選択される基材を浸漬し、反応溶液中から基材を取り出すことを含む、インプラントの製造方法に関する。
第２の発明のインプラントの製造方法においては、水酸化クロムが、クロム原子のイオン価が３価の水酸化クロムイオンであることが好ましい。
第３の発明は、水酸化クロムイオンを含有する反応溶液をインプラントに接触させることを含む、生体適合性を向上させるためのインプラントの表面処理方法に関する。
第３の発明のインプラントの表面処理方法においては、水酸化クロムが、クロム原子のイオン価が３価の水酸化クロムイオンであることが好ましい。
第４の発明は、水酸化クロムイオンを含む溶液であることを特徴とする、インプラントの表面処理剤に関する。
第４の発明のインプラントの表面処理剤においては、水酸化クロムが、クロム原子のイオン価が３価の水酸化クロムイオンであることが好ましい。
【発明の効果】
【００１５】
第１の発明のインプラントは、水酸基を有するクロム基で表面が修飾されているため、クロムイオンが徐々に放出され、放出されたクロムイオンがコラーゲンの架橋を促すなどして、生体に作用することにより、インプラントと生体組織との間の組織形成を促し、インプラントと生体組織との強固な結合を促進するという効果を奏する。
第２の発明のインプラントの製造方法は、水酸化クロムイオンを有する反応溶液中に、金属、金属合金、金属酸化物及びセラミックからなる群から選択される基材を浸漬するため、基材の表面の分子と水酸化クロムイオンとが反応し、水酸基を有するクロム基で表面が修飾されることで生体適合性が高められたインプラントを製造することができるという効果を奏する。
第３の発明のインプラントの表面処理方法は、水酸化クロムイオンを有する反応溶液をインプラントの表面に接触させるため、既に製造されたインプラントに対しても、簡便な処理で生体適合性を高めることができるという効果を奏する。
第４の発明のインプラントの表面処理剤は、既に製造されたインプラントに対しても、簡便な処理で生体適合性を高めることができるという効果を奏する。
【図面の簡単な説明】
【００１６】
【図１】本発明のインプラントの１つの実施形態を示す模式断面図である。図１（Ａ）は、インプラントを生体に埋め入れた直後の状態を示し、図１（Ｂ）は、インプラントを生体に埋め入れた後に時間が経過した状態を示す。
【図２】本発明のインプラントが生体組織と強固に結合される１つのメカニズムを示す模式断面図である。図２（Ａ）は、インプラントを生体に埋め入れた直後の状態を示し、図２（Ｂ）は、インプラントを生体に埋め入れた後に時間が経過した状態を示し、図２（Ｃ）は、さらに時間が経過して、インプラントと生体組織とが結合した状態を示す。
【図３】一般式（１）で示される基で表面が修飾されたインプラントを示す模式断面図である。図３（Ａ）は、一般式（１）においてＲが−ＯＨである基でインプラントの表面が修飾された状態を示し、図３（Ｂ）は、一般式（１）においてＲが−Ｏ−である基でインプラントの表面が修飾された状態を示し、図３（Ｃ）は、図３（Ａ）と図３（Ｂ）に示される両方の基でインプラントの表面が修飾された状態を示す。
【図４】チタン製の基材の表面形状と、実施例１で製造したインプラントの表面形状を、走査型電子顕微鏡（ＳＥＭ）により観察した結果を示す図面に代わる写真である。左側の写真は、チタン製の基材の表面形状を撮影した写真であり、右側の写真は、実施例１で製造したインプラントの表面形状を撮影した写真である。
【図５】チタン製の基材の結晶相と、実施例１で製造したインプラントの結晶相を、Ｘ線回析装置を用いて分析をした結果を示すチャートである。図５の上側のチャートは、チタン製の基材の分析結果を示し、図５の下側のチャートは、実施例１で製造したインプラントの分析結果を示す。
【図６】ＳＥＭ−ＥＤＳを用いて、実施例１で製造したインプラントの表面の元素分析を行った結果を示す図面に代わる写真である。図６の上側の写真は、走査型電子顕微鏡（ＳＥＭ）でインプラント表面の形状を撮影した写真であり、図６の下側の２つの写真は、同じインプラント表面に対して、ＥＤＳ（エネルギー分散型Ｘ線分析）により、元素分析を行った結果を示す写真である。図６の左下の写真はチタン原子の検出結果を示す写真であり、図６の右下の写真はクロム原子の検出結果を示す写真である。
【図７】実施例１で製造したインプラントに対して、ＸＰＳ（Ｘ線光電子分光法）により、ワイドスキャン分析を行った結果を示すチャートである。
【図８】実施例１で製造したインプラントに対して、ＸＰＳ（Ｘ線光電子分光法）により、ナロースキャン分析（高分解能分析）を行った結果を示すチャートである。図８の左上のチャートは、図７のワイドスキャン分析でＯ１ｓのスペクトルが検出された近傍の結合エネルギー領域（５２６〜５３８ｅＶ）における分析結果を示すチャートである。図８の右上のチャートは、図７のワイドスキャン分析でＴｉ２ｐ３／２及びＴｉ２ｐ１／２のスペクトルが検出された近傍の結合エネルギー領域（４５２〜４７４ｅＶ）における分析結果を示すチャートである。図８の左下のチャートは、図７のワイドスキャン分析でＣｒ２ｐ３／２及びＣｒ２ｐ１／２のスペクトルが検出された近傍の結合エネルギー領域（５７０〜５９５ｅＶ）における分析結果を示すチャートである。図８の右下の図は、ＸＰＳの分析結果から予測されたインプラントの表面の化学結合状態を示す模式図である。
【図９】実施例１で製造したインプラントを生理食塩水中に浸漬し、生理食塩水中に放出されるクロムイオンを測定する試験を行った結果を示すグラフである。
【図１０】実験動物にインプラントとチタン製のロッドを埋め入れる手術の様子を示す図面に代わる写真である。
【図１１】ウサギの大腿骨に埋め入れたインプラントと骨との結合状態の評価項目を示す図である。
【図１２】実施例１で製造したインプラント（ＣｒＴｉ）と骨の結合力（剪断強度）と、比較例としてチタン製のロッド（Ｔｉ）と骨の結合力（剪断強度）を示すグラフである。
【図１３】実施例１で製造したインプラント（ＣｒＴｉ）とチタン製のロッド（Ｔｉ）に荷重を加えた場合の時間変化を示すチャートである。上側のチャートが埋め入れ４週後のものであり、下側のチャートが埋め入れ８週後のものである。
【図１４】ウサギの大腿骨に埋め入れたインプラントについて、表面の状態と、インプラントと骨との界面の状態をＳＥＭ（走査型電子顕微鏡）で観察した結果を示す図面に代わる写真である。図１４の左下の写真は、実施例１で製造したインプラント（ＣｒＴｉ）と骨との界面をＳＥＭ（走査型電子顕微鏡）で撮影した写真である。図１４の右下の写真は、同じインプラント（ＣｒＴｉ）の表面をＳＥＭで撮影した写真である。図１４の左上の写真は、比較例として、チタン製のロッド（Ｔｉ）と骨との界面をＳＥＭで撮影した写真である。図１４の右上の写真は、同じチタン製のロッド（Ｔｉ）の表面をＳＥＭで撮影した写真である。
【図１５】ウサギの大腿骨に埋め入れたインプラントについて、走査型電子顕微鏡及びレーザーラマン分光光度計を用いて、表面に形成された膜状生成物の成分分析を行った結果を示すチャートである。図１５の上側のチャートは、比較例として、チタン製のロッド（Ｔｉ）の表面に形成された小片についての成分分析を行った結果を示すチャートであり、図１５の下側のチャートは、インプラント（ＣｒＴｉ）の表面に形成された膜状生成物の成分分析を行った結果を示すチャートである。
【図１６】インプラント（ＣｒＴｉ）の表面に形成された膜状生成物について、ＸＰＳ（Ｘ線光電子分光法）による成分分析を行った結果を示すチャートである。
【図１７】ウサギの大腿骨に埋め入れたインプラントについて、インプラント周囲の骨組織を生物顕微鏡により観察した結果を示す図面に代わる写真である。図１７の上側の写真は、比較例として、ウサギの大腿骨に埋め入れたチタン製のロッド（Ｔｉ）の周囲の骨組織をＨＥ（ヘマトキシリン・エオジン）で染色して生物顕微鏡により観察した結果を示す写真であり、図１７の下側の写真は、インプラント（ＣｒＴｉ）の周囲の骨組織をＨＥ染色して生物顕微鏡により観察した結果を示す写真である。
【発明を実施するための形態】
【００１７】
１．本発明のインプラント
本発明のインプラントは、医療目的で生体に埋め入れるインプラントであり、水酸基を有するクロム基で表面が修飾されていることを特徴とする。
本発明において、「インプラント」とは、医療目的で生体内に埋め入れる器具を意味する。ここで、「医療目的」とは、ヒトに対する医療のみならず、動物に対する医療の目的も含む。本発明の「インプラント」としては、これらに限定されるわけではないが、例えば、デンタルインプラント（人工歯根）、人工関節、人工骨、並びに整形外科、脳外科又は脊椎外科用のスクリュー、プレート及びロッド等を挙げることができる。
【００１８】
本発明のインプラントの１つの実施形態を図１に示す。
図１は、本発明のインプラントを生体内に埋め入れた場合における、インプラントと生体組織との境界面を示す模式断面図である。図１（Ａ）は、インプラントを生体に埋め入れた直後の状態を示し、図１（Ｂ）は、インプラントを生体に埋め入れた後に時間が経過した状態を示す。
【００１９】
図１（Ａ）に示されるように、本発明のインプラント（１）は、基材（２）を含んでおり、基材の表面（３）が水酸基を有するクロム基（４）で修飾されている。そして、生体内に埋め入れられた本発明のインプラント（１）は、生体組織（５）と隣接しており、インプラント（１）と生体組織（５）との間には少なくとも部分的に間隙（６）が存在している。ここで、間隙（６）には体液などの液体が満たされることになり、また、生体組織（５）中には細胞（７）が存在する。
そして、基材の表面（３）に存在するクロム基（４）はイオン化しやすいため、図１（Ｂ）に示すように、間隙（６）を満たす液体中にクロムイオン（８）が溶出する。そして、このクロムイオン（８）が生体に作用して、インプラント（１）と生体組織（５）とが強固に結合されることを促進する。
【００２０】
図２に、本発明のインプラントが生体組織と強固に結合する１つのメカニズムを示す。
図２は、本発明のインプラントを生体内に埋め入れた場合における、インプラントと生体組織との境界面を示す模式断面図である。図２（Ａ）は、インプラントを生体に埋め入れた直後の状態を示し、図２（Ｂ）は、インプラントを生体に埋め入れた後に時間が経過した状態を示し、図２（Ｃ）は、さらに時間が経過して、インプラントと生体組織とが結合した状態を示す。
【００２１】
図２（Ａ）は、前述した図１（Ａ）と同一の図であり、本発明のインプラント（１）の基材の表面（３）は、水酸基を有するクロム基（４）で修飾されている。
次に、図２（Ｂ）に示すように、インプラント（１）を生体内に埋め入れた後に時間が経過すると、基材の表面（３）のクロム基（４）がイオン化して、インプラント（１）と生体組織（５）との間の間隙（６）を満たす液体中にクロムイオン（８）が溶出する。また、生体組織（５）中の細胞（７）は増殖しつつ移動して、インプラント（１）の表面にも付着する。細胞（７）は、間隙（６）を満たす液体中にコラーゲン（９）を分泌する。
そして、さらに時間が経過すると、図２（Ｃ）に示すように、細胞（７）が分泌したコラーゲン（９）は、クロムイオン（８）によって架橋されて線維を形成し、このコラーゲン線維によりインプラント（１）と生体組織（５）とが強固に結合する。
【００２２】
ここで、生体組織（５）が骨であり、細胞（７）が骨芽細胞である場合には、骨芽細胞が分泌するハイドロキシアパタイトが、コラーゲン線維の周囲に析出し、石灰化が進行する。これにより、インプラント（１）と骨（５）との間隙（６）に骨組織が形成されて、インプラント（１）と骨（５）とが強固に結合することになる。
本発明のインプラントとしては、骨の中に埋め入れ、又は骨と接触させることにより、骨と結合させるものである、骨内インプラントとすることが好ましい。
【００２３】
本発明のインプラントは、クロムイオンを徐々に放出することで、コラーゲンがクロムイオンにより架橋されて線維を形成し、このコラーゲンによりインプラントと生体組織とが強固に結合するので、カルシウムの沈着を促すハイドロキシアパタイトで修飾したインプラントとは異なり、骨以外の組織に埋め入れる場合でも結合が促進されるという効果が期待できる。また、デンタルインプラント（人工歯根）として用いる場合には、歯槽骨等の硬組織との結合だけでなく、歯肉等の軟組織との結合も促進され、歯肉の退縮を防ぐ効果が期待できる。
【００２４】
本発明のインプラントは基材を含むものであり、基材の表面が水酸基を有するクロム基で修飾されている。本発明のインプラントの基材としては、水酸基を有するクロム基で修飾するため、金属、金属合金、金属酸化物又はセラミックとする必要がある。
ここで、金属、金属合金、金属酸化物としては、これらに限定されるわけではないが、例えば、チタン、チタン合金、コバルト合金、ジルコニア、ステンレス鋼、アルミナ、タンタル、タンタル合金、ジルコニウム合金、ニオブ合金等を用いることができる。
さらにここで、チタン合金としては、例えば、Ｔｉ−６Ａｌ−４Ｖを好適に用いることができ、コバルト合金としては、例えば、コバルトークロム合金、コバルト−クロム−モリブデン合金等を用いることができる。
本発明のインプラントの基材として、セラミックを使用する場合には、これらに限定されるわけではないが、例えば、ハイドロキシアパタイト、炭化ケイ素、窒化ケイ素等を用いることができる。
【００２５】
本発明のインプラントの表面を修飾する「水酸基を有するクロム基」とは、クロム原子に１つ以上の水酸基（ヒドロキシ基）を有する基を意味する。この「水酸基を有するクロム基」は、基材に結合することができるが、水酸基を有しているため、クロムイオンを放出しやすいという効果を奏する。
本発明の「水酸基を有するクロム基」におけるクロム原子の酸化数は、２価、３価、４価又は６価とすることができる。６価のクロムは酸化力が強いため、２価、３価又は４価のクロムとすることが好ましい。より好ましくは、最も安定な３価のクロムとするのがよい。
【００２６】
本発明のインプラントの表面を修飾する「水酸基を有するクロム基」としては、下記一般式（１）で示される基とすることができる。
−Ｏ−Ｃｒ（ＯＨ）Ｒ      ・・・（１）
（式中、Ｒは−ＯＨ又は−Ｏ−を表す）
一般式（１）において、Ｒを−ＯＨとする場合には、水酸基を有するクロム基は、−Ｏ−Ｃｒ（ＯＨ）２となり、１価の基となる。
また、一般式（１）において、Ｒを−Ｏ−とする場合には、水酸基を有するクロム基は、−Ｏ−Ｃｒ（ＯＨ）−Ｏ−となり、２価の基となる。
ここで、１価又は２価とは、クロムの酸化数を示す価数ではなく、水酸基を有するクロム基が他の原子と結合できる部位の数を示す価数である。
【００２７】
図３は、一般式（１）で示される基で表面が修飾されたインプラントを示す模式断面図である。図３（Ａ）は、一般式（１）においてＲが−ＯＨである基でインプラントの表面が修飾された状態を示し、図３（Ｂ）は、一般式（１）においてＲが−Ｏ−である基でインプラントの表面が修飾された状態を示し、図３（Ｃ）は、図３（Ａ）と図３（Ｂ）に示される両方の基でインプラントの表面が修飾された状態を示す。
【００２８】
図３（Ａ）に示されるように、インプラント（１）の基材（２）の表面（３）には、原子（Ｍ）が存在する。図３（Ａ）は、一般式（１）においてＲが−ＯＨである場合であり、水酸基を有するクロム基は、−Ｏ−Ｃｒ（ＯＨ）２となる。この基は１価の基であるので、単結合により、インプラントの表面の原子（Ｍ）と結合し、インプラントの表面を修飾することができる。ここで、インプラントの表面の原子（Ｍ）は、水酸基（−ＯＨ）のような別の官能基で修飾されていてもよい。また、−Ｏ−Ｃｒ（ＯＨ）２からなる基からクロムイオンが放出された場合には、水酸基（−ＯＨ）が残されることもある。
図３（Ｂ）は、一般式（１）においてＲが−Ｏ−である場合であり、水酸基を有するクロム基は、−Ｏ−Ｃｒ（ＯＨ）−Ｏ−となる。この基は２価の基であるので、図３（Ｂ）に示されるように、インプラントの表面の２つの原子（Ｍ）を架橋するように結合し、インプラントの表面を修飾することができる。
図３（Ｃ）は、−Ｏ−Ｃｒ（ＯＨ）２と−Ｏ−Ｃｒ（ＯＨ）−Ｏ−の両方の基で、インプラントの表面が修飾される場合であり、図３（Ｃ）に示されるように、両者の基による修飾が混在している。図３（Ａ）に示す状態と図３（Ｂ）に示す状態とが互いに遷移する条件下では、図３（Ｃ）のような状態になると考えられる。
【００２９】
本発明のインプラントの表面を修飾する「水酸基を有するクロム基」としては、上記のクロム基の他に、これらに限定されるわけではないが、例えば、−Ｃｒ（ＯＨ）２基や、−Ｃｒ（ＯＨ）−Ｏ−基、−Ｏ−Ｃｒ（ＯＮａ）２基等とすることもできる。
【００３０】
本発明のインプラントにおいて、「表面が修飾されている」とは、インプラントの表面に存在する原子と、水酸基を有するクロム基とが結合している状態を意味する。結合の形態としては、共有結合、配位結合、イオン結合、水素結合等が挙げられるが、クロムイオンを徐々に放出するためには、少なくとも一部が共有結合により強固に結合していることが好ましい。
【００３１】
本発明のインプラントの表面は、水酸基を有するクロム基で表面が修飾されているものであるが、生体適合性を高めるために、さらに、粗面加工や、ハイドロキシアパタイトのコーティング等の他の処理が併用されたものであってもよい。ただし、この場合には、水酸基を有するクロム基の全てが粗面加工で除去されることがないようにし、また、クロムイオンの放出が完全に阻害されることがないようにコーティングを行う。
【００３２】
本発明のインプラントは、水酸基を有するクロム基で表面が修飾されているため、クロムイオンを徐々に放出するという効果を奏する。本発明のインプラントが放出するクロムイオンの形態は、インプラントの表面を覆うクロム基に応じて変化し得る。放出されるクロムイオンとしては、これらに限定されるわけではないが、例えば、通常のクロムイオンや、水分子が配位したクロムイオン、水酸化物イオン（ＯＨ−）が配位したクロムイオン、Ｃｌ−、ＮＨ３、ＳＯ４２−等が配位したクロムイオン、あるいはＣｒＯ４２−（クロム酸イオン）、Ｃｒ２Ｏ７２−（二クロム酸イオン）等がある。放出されるクロムイオンは、クロム原子のイオン価が２価、３価、４価又は６価のイオンとなることができる。しかし、通常の条件では、クロム原子のイオン価が３価のイオンが最も安定に放出されやすく、また、３価以外のイオンが放出されても、通常の条件では、３価のイオンに変化しやすい。
【００３３】
２．本発明のインプラントの製造方法
本発明のインプラントの製造方法は、水酸化クロムイオンを含有する反応溶液中に、金属、金属合金、金属酸化物及びセラミックからなる群から選択される基材を浸漬し、前記反応溶液中から前記基材を取り出すことを含む製造方法である。
【００３４】
本発明のインプラントの製造方法で使用する「水酸化クロムイオン」とは、水酸化物イオン（ＯＨ−）が配位したクロムイオンをいい、これらに限定されるわけではないが、例えば、［Ｃｒ（ＯＨ）６］３−、［Ｃｒ（ＯＨ）４］−、［Ｃｒ（Ｈ２Ｏ）５（ＯＨ）］２＋、［ＣｒＮＨ３（ＯＨ）５］２−、［ＣｒＯ４（ＯＨ）２］４−等を用いることができる。
また、「水酸化クロムイオン」としては、クロム原子のイオン価が２価、３価、４価又は６価のイオンを使用することができるが、３価のイオンが安定で好ましい。
クロム原子のイオン価が３価の水酸化クロムイオンとしては、これらに限定されるわけではないが、例えば、［Ｃｒ（ＯＨ）６］３−、［Ｃｒ（ＯＨ）４］−、［Ｃｒ（Ｈ２Ｏ）５（ＯＨ）］２＋等が挙げられる。
【００３５】
本発明の製造方法で使用する「水酸化クロムイオンを含有する反応溶液」の溶媒としては、水や、水とアルコール等を含む混合溶媒を用いることができる。また、反応溶液中には、水酸化クロムイオンの他に、ｐＨ調整剤、ｐＨ緩衝剤、酸化防止剤、安定化剤や、インプラントの表面を修飾する他の薬剤等を含ませることもできる。
【００３６】
本発明の製造方法で使用する「基材」は、金属、金属合金、金属酸化物又はセラミックを用いる必要がある。これら基材の具体的な例は、上述したとおりである。
【００３７】
本発明の製造方法で使用する「基材」は、生体内に埋め入れるためのインプラントとしての完成品の形状に成型したものでもよく、また、半完成品の形状に成型したものでも、素材としての形状のものであってもよい。また、基材は、他の部材と連結することによりインプラントとしての完成品となるものであってもよい。
また、「基材」は、生体適合性を高めるための粗面加工やコーティング等が施されたものであってもよい。基材の表面を粗面化する方法としては、ブラスト処理やエッチング処理等を用いることができる。また、コーティングとしては、チタンによるコーティングやハイドロキシアパタイトによるコーティング等を用いることができる。
【００３８】
本発明の製造方法において、反応溶液中の水酸化クロムイオンの濃度は、好ましくは０．０００１〜１０ｍｏｌ／Ｌであり、より好ましくは０．００１〜１ｍｏｌ／Ｌとし、さらに好ましくは０．０１〜０．１ｍｏｌ／Ｌとするのがよい。
また、基材を反応溶液に浸漬する時間は、好ましくは１秒〜５日であり、より好ましくは２分〜１０時間とし、さらに好ましくは１０分〜２時間とするのがよい。
そして、基材を浸漬する際の反応溶液の温度は、好ましくは、０〜２００℃とし、より好ましくは４０〜８０℃とするのがよい。
【００３９】
本発明の製造方法では、水酸化クロムイオンを含有する反応溶液中に、金属、金属合金、金属酸化物及びセラミックからなる群から選択される基材を浸漬するので、基材の表面の原子と水酸化クロムイオンとが反応し、水酸基を有するクロム基で表面が修飾されることで生体適合性が高められたインプラントを製造することができるという効果を奏する。
本発明の製造方法において、「基材を浸漬する」とは、反応溶液中の基材の全体を浸漬することだけでなく、基材の一部を反応溶液の中に浸漬することも含む。
【００４０】
本発明の製造方法は、反応溶液中の基材を取り出す工程を含む。反応溶液から基材を取り出した後には、基材の表面に付着した反応溶液を洗浄するなどして取り除いてもよいが、洗浄せずに乾燥させることが好ましい。基材の表面に付着した反応溶液を洗浄せずに乾燥させた場合には、共有結合せずに基材に付着する水酸化クロムも存在することになり、インプラントを生体内に埋め入れた直後に放出するクロムイオンの量を高めることができるという効果を奏する。
【００４１】
反応溶液から基材を取り出した後には、生体適合性を高めるために、さらに、粗面加工や、ハイドロキシアパタイトのコーティング等の他の処理を行うこともできる。ただし、この場合には、水酸基を有するクロム基の全てが粗面加工で除去されることがないようにし、また、クロムイオンの放出が完全に阻害されることがないようにコーティングを行う。
また、反応溶液から基材を取り出した後には、インプラントをさらに加工することができ、また、滅菌処理をして完成品とすることができる。滅菌処理する方法としては、乾熱滅菌する方法や、紫外線や放射線を照射して滅菌する方法等を用いることができる。
【００４２】
３．本発明のインプラントの表面処理方法
本発明のインプラントの表面処理方法は、水酸化クロムイオンを含有する反応溶液をインプラントに接触させる工程を含み、これによりインプラントの生体適合性を向上させる方法である。
本発明のインプラントの表面処理方法は、既に製造されたインプラントに対しても、簡便な処理で生体適合性を高めることができるという効果を奏する。
本発明の表面処理方法は、本発明の製造方法によって得られたインプラント、すなわち、表面が水酸基を有するクロム基で修飾されたインプラントに対しても施すことができ、生体内に埋め入れる直前に表面処理を行うことによって、生体適合性をさらに高めることも可能である。
【００４３】
本発明のインプラントの表面処理方法で使用する「水酸化クロムイオンを含有する反応溶液」としては、上記２．説明したものを用いることができる。
本発明の表面処理方法において、反応溶液をインプラントに「接触」させる方法としては、インプラントを反応溶液に浸漬させる方法や、反応溶液をインプラントの表面に塗布する方法を用いることができる。
【００４４】
本発明の表面処理方法において、反応溶液中の水酸化クロムイオンの濃度は、好ましくは０．０００１〜１０ｍｏｌ／Ｌであり、より好ましくは０．００１〜１ｍｏｌ／Ｌとし、さらに好ましくは０．０１〜０．１ｍｏｌ／Ｌとするのがよい。
また、基材を反応溶液に接触させる時間は、好ましくは１秒〜５日であり、より好ましくは２分〜１０時間とし、さらに好ましくは１０分〜２時間とするのがよい。
そして、基材を浸漬する際の反応溶液の温度は、好ましくは、０〜２００℃とし、より好ましくは４０〜８０℃とするのがよい。
【００４５】
４．本発明のインプラントの表面処理剤
本発明のインプラントの表面処理剤は、水酸化クロムイオンを含む溶液であることを特徴とする。
本発明のインプラントの表面処理剤に含まれる「水酸化クロムイオン」とは、水酸化物イオン（ＯＨ−）が配位したクロムイオンをいい、これらに限定されるわけではないが、例えば、［Ｃｒ（ＯＨ）６］３−、［Ｃｒ（ＯＨ）４］−、［Ｃｒ（Ｈ２Ｏ）５（ＯＨ）］２＋、［ＣｒＮＨ３（ＯＨ）５］２−、［ＣｒＯ４（ＯＨ）２］４−等を用いることができる。
また、「水酸化クロムイオン」としては、クロム原子のイオン価が２価、３価、４価又は６価のイオンを使用することができるが、３価のイオンが安定で好ましい。
クロム原子のイオン価が３価の水酸化クロムイオンとしては、これらに限定されるわけではないが、例えば、［Ｃｒ（ＯＨ）６］３−、［Ｃｒ（ＯＨ）４］−、［Ｃｒ（Ｈ２Ｏ）５（ＯＨ）］２＋等が挙げられる。
【００４６】
本発明のインプラントの表面処理剤で使用する溶媒としては、水や、水とアルコール等を含む混合溶媒を用いることができる。また、溶液中には、水酸化クロムイオンの他に、ｐＨ調整剤、ｐＨ緩衝剤、酸化防止剤、安定化剤や、インプラントの表面を修飾する他の薬剤等を含ませることもできる。
本発明のインプラントの表面処理剤は、既に製造されたインプラントに対しても、簡便な処理で生体適合性を高めることができるという効果を奏する。
本発明の表面処理剤は、本発明の製造方法によって得られたインプラント、すなわち、表面が水酸基を有するクロム基で修飾されたインプラントに対しても施すことができ、生体内に埋め入れる直前に表面処理を行うことによって、生体適合性をさらに高めることも可能である。
【００４７】
以下、実施例により本発明を詳細に説明するが、本発明はこれらに限定されるものではない。
【実施例１】
【００４８】
（インプラントの製造）
インプラントの基材を浸漬する反応溶液として、［Ｃｒ（ＯＨ）６］３−イオンを０．０５ｍｏｌ／Ｌ含む反応溶液の調整を行った。この反応溶液は、０．０５ｍｏｌ／Ｌの硫酸クロム（III）九水和物の水溶液と、４ｍｏｌ／Ｌの水酸化ナトリウムの水溶液とを混合し、次の式に示される反応を行うことにより調整した。【００４９】
【化１】
2017073591.tif 000003
【００５０】
インプラントの基材としては、ロッド状に成型されたチタンを使用した。このチタン製の基材を、上記で調整した反応溶液中に浸漬した。浸漬は６０℃の反応溶液中で１２時間行った。これにより、チタン製の基材の表面を、水酸基を有するクロム基で修飾した。
浸漬を行った後、チタン製の基材を反応溶液中から取り出した。その後、基材であるチタンを７０℃の条件下に２０分間静置し、基材表面の溶媒が十分に蒸発するまで乾燥させた。
さらに、１８０℃の条件下に２時間静置することにより、インプラントの乾熱滅菌を行った。
以上のようにして、表面が修飾されたインプラントを製造した。
【実施例２】
【００５１】
（インプラントの材料評価）
（１）表面観察と表面粗さの測定
実施例１で製造したインプラントの材料評価を行った。まず、走査型電子顕微鏡（ＳＥＭ）にて、実施例１で製造したインプラント（ＣｒＴｉ）の表面形状の観察を行った。比較例として、反応溶液中での浸漬が行われる前のチタン製の基材（Ｔｉ）について、同様に表面形状の観察を行った。その結果を示す写真を図４に示す。
図４の左側の写真は、チタン製の基材（Ｔｉ）の表面を撮影した写真であり、右側の写真は、実施例１で製造したインプラント（ＣｒＴｉ）の表面を撮影した写真である。図４の写真から把握できるように、両者の表面形状に特段の差異は観察されなかった。
次に、共焦点レーザー顕微鏡（ＣＬＳＭ）を用いて、表面粗さの測定を行った。その結果を図４中のそれぞれの写真の下に示す。
チタン製の基材（Ｔｉ）の表面粗さ（Ｒａ）は、３．１２３±１．７５１であったのに対し、実施例１で製造されたインプラント（ＣｒＴｉ）の表面粗さ（Ｒａ）は、３．１２８±１．５０４であった。このように、チタン製の基材（Ｔｉ）と、実施例１で製造されたインプラント（ＣｒＴｉ）との間で、生体適合性に影響を及ぼし得る表面粗さに、有意な差は見られなかった。【００５２】
（２）Ｘ線回析（ＸＲＤ）
Ｘ線回析装置を用いて、実施例１で製造したインプラントの結晶相と、チタン製の基材の結晶相の分析を行った。その分析結果を示すチャートを図５に示す。図５の上側のチャートは、表面が修飾されていないチタン製の基材（Ｔｉ）の分析結果を示し、図５の下側のチャートは、実施例１で製造したインプラント（ＣｒＴｉ）の分析結果を示す。
図５に示されるように、実施例１で製造したインプラント（ＣｒＴｉ）のチャートから、ＴｉとＴｉＯの存在を示すスペクトルが検出された。これにより、実施例１で製造したインプラント（ＣｒＴｉ）の表面の結晶相はＴｉ及びＴｉＯであることが明らかとなった。【００５３】
（３）元素分析
ＳＥＭ−ＥＤＳを用いて、実施例１で製造したインプラント（ＣｒＴｉ）の表面の元素分析を行った。その結果を示す写真を図６に示す。図６の上側の写真は、走査型電子顕微鏡（ＳＥＭ）でインプラント表面の形状を撮影した写真であり、図６の下側の２つの写真は、同じインプラント表面に対して、ＥＤＳ（エネルギー分散型Ｘ線分析）により、元素分析を行った結果を示す写真である。図６の左下の写真はチタン原子の検出結果を示す写真であり、図６の右下の写真はクロム原子の検出結果を示す写真である。図６の結果に示されるように、実施例１で製造したインプラントの表面にクロム原子が検出された。【００５４】
（４）ＸＰＳ分析
実施例１で製造したインプラント（ＣｒＴｉ）に対して、ＸＰＳ（Ｘ線光電子分光法）による分析を行った。分析結果を示すチャートを図７及び８に示す。図７は、結合エネルギー全域（０〜１１００ｅＶ）におけるワイドスキャン分析結果を示すチャートである。図７中、四角の枠内に表示するように、Ｔｉ２ｐ３／２、Ｔｉ２ｐ１／２、Ｏ１ｓ、Ｃｒ２ｐ３／２、Ｃｒ２ｐ１／２のスペクトルが検出された。これにより、修飾されたインプラントの表面には、Ｃｒ、Ｏ及びＴｉの原子が存在することが示された。
図８は、ＸＰＳのナロースキャン分析（高分解能分析）の結果を示すチャートである。図８の左上のチャートは、図７のワイドスキャン分析でＯ１ｓのスペクトルが検出された近傍の結合エネルギー領域（５２６〜５３８ｅＶ）における分析結果を示すチャートである。このチャートからＴｉ−ＯＨの化学結合の存在を示す１つのスペクトルが検出された。図８の右上のチャートは、図７のワイドスキャン分析でＴｉ２ｐ３／２及びＴｉ２ｐ１／２のスペクトルが検出された近傍の結合エネルギー領域（４５２〜４７４ｅＶ）における分析結果を示すチャートである。このチャートから、Ｔｉ２ｐ３／２及びＴｉ２ｐ１／２のスペクトルにおいて、ＴｉＯの化学結合とＴｉの金属結合の存在を示すスペクトルが検出された。図８の左下のチャートは、図７のワイドスキャン分析でＣｒ２ｐ３／２及びＣｒ２ｐ１／２のスペクトルが検出された近傍の結合エネルギー領域（５７０〜５９５ｅＶ）における分析結果を示すチャートである。このチャートから、Ｃｒ２ｐ３／２及びＣｒ２ｐ１／２のスペクトルにおいて、Ｃｒ−ＯＨの化学結合の存在を示すスペクトルが検出された。図８の右下の図は、ＸＰＳの分析結果から同定したインプラントの表面の化学結合状態を示す模式図である。インプラントの表面のチタン原子には、−Ｏ−Ｃｒ（ＯＨ）２からなる基及び−ＯＨ基が結合していることが明らかとなった。【００５５】
（５）イオン放出試験
実施例１で製造したインプラントを生理食塩水中に浸漬し、生理食塩水中に放出されるクロムイオンを測定する試験を行った。生理食塩水の温度は生体と同じく３７℃とし、生理食塩水を入れたフラスコを振とう機に載せて撹拌しながら、生理食塩水中にインプラントを浸漬して、インプラントからクロムイオンを放出させた。放出されたクロムイオンの検出は、６時間、１２時間、２４時間、３６時間及び７２時間経過後に、それぞれＩＣＰ−ＭＳで測定した。その結果を図９に示す。図９のグラフに示されるように、２時間目まではインプラントからクロムイオンが急速に放出され、その後、クロムイオンが徐々に放出される結果が得られた。
【実施例３】
【００５６】
（動物実験によるインプラントの評価）
（１）動物実験
実施例１で製造したインプラントを実験動物の体内に埋め入れて、生体組織との結合状態の評価を行った。
実験動物としては、日本白色家兎（ＪＷ／ＣＳＫ）を用いた。そして、このウサギの右大腿骨には、実施例１で製造したロッド状のインプラント（ＣｒＴｉ）を５本埋め入れ、左大腿骨には、比較例として、表面が修飾されていないチタン製のロッド（Ｔｉ）を５本埋め入れた。埋入期間が４週間、８週間及び１２週間の３つの動物実験を行った。実験動物にインプラントとチタン製のロッドを埋め入れる手術の様子を図１０に示す。図１０に示されるように、ウサギの左右の大腿部を剃毛し（１）、切開して大腿骨を露出させ（２）、大腿骨にドリルで２ｍｍの孔を形成した後に、インプラント（ＣｒＴｉ）又はチタン製のロッド（Ｔｉ）を大腿骨に挿入した（３）。そして、切開部を糸で縫合して閉創した（４）。
埋め入れから４週間、８週間又は１２週間経過後に、閉創部を再び切開して大腿骨を切り出し、インプラントの大腿骨との結合状態の評価を行った。【００５７】
（２）骨との結合状態の評価項目
ウサギの大腿骨に埋め入れたインプラントと骨との結合状態の評価項目を図１１に示す。図１１の左上の写真に示すように、インプラントの埋め入れられた大腿骨の点線箇所で大腿骨を切断し、骨切片を作製した。そして、この骨切片を用いて、ｉ）剪断強度測定、ii）界面観察、iii）インプラント表面の観察・成分分析、及びiv）インプラント周囲の骨組織観察（ＨＥ染色）を行った。
その結果は以下のとおりである。【００５８】
（３）剪断強度測定
上記で作製した骨切片において、インプラントに荷重を加えていった場合の時間変化を測定するとともに、最大荷重（Ｆｍａｘ（Ｎ））を測定した。また、インプラント又はロッドの直径（Ｄ（ｍｍ））及び骨の厚さ（Ｔ（ｍｍ））についても測定し、剪断強度（σ（ＭＰａ））＝Ｆｍａｘ／πＤＴの式から、剪断強度を算出した。比較例として、チタン製のロッドについても同じ測定を行い、両者の比較を行った。その結果を図１２及び１３並びに次の表１に示す。【００５９】
【表１】
2017073591.tif 000004
【００６０】
表１は、実施例１で製造したインプラント（ＣｒＴｉ）とチタン製のロッド（Ｔｉ）について、剪断強度の計測結果とその標準偏差を示す。そして、図１２は、表１の結果を棒グラフで示したものである。図１２のグラフから明らかなように、４週目、８週目及び１２週目のいずれにおいても、実施例１で製造したインプラント（ＣｒＴｉ）の方が有意に高い剪断強度を示し、骨と強固に結合することが明らかとなった。
また、図１３は、実施例１で製造したインプラント（ＣｒＴｉ）又はチタン製のロッド（Ｔｉ）に荷重を加えていった場合の時間変化を示すチャートである。上側のチャートが埋め入れ４週間後のものであり、下側のチャートが埋め入れ８週間後のものである。４週目及び８週目のいずれのチャートにおいても、実施例１で製造されたインプラントは荷重の変化に弾性的挙動を示し、骨との間にコラーゲン線維等の弾性的な領域が形成されていることが示された。【００６１】
（４）界面観察
ウサギの大腿骨に埋め入れた８週目のインプラントについて、表面の状態と、インプラントと骨との界面の状態をＳＥＭ（走査型電子顕微鏡）で観察した結果を図１４に示す。図１４の左下の写真は、実施例１で製造したインプラント（ＣｒＴｉ）と骨との界面をＳＥＭ（走査型電子顕微鏡）で撮影した写真である。図１４の右下の写真は、同じインプラント（ＣｒＴｉ）の表面をＳＥＭで撮影した写真である。図１４の左上の写真は、比較例として、チタン製のロッド（Ｔｉ）と骨との界面をＳＥＭで撮影した写真である。図１４の右上の写真は、同じチタン製のロッド（Ｔｉ）の表面をＳＥＭで撮影した写真である。左側の２つの写真に示されるように、チタン製のロット（Ｔｉ）と実例１で製造したインプラント（ＣｒＴｉ）のいずれにも、骨との間に空隙が見られなかった。また、右側の２つの写真に示されるように、チタン製のロッド（Ｔｉ）の表面には小片が見られたのみであったが、実施例１で製造したインプラント（ＣｒＴｉ）の表面には膜状生成物が見られた。【００６２】
（５）インプラント表面の成分分析
ウサギの大腿骨に埋め入れた８週目のインプラントについて、Michael D. Morris et al., Clinical Orthopaedics and Related Resarch, 2011, vol.496, pp.2160-2169に記載の方法に従い、走査型電子顕微鏡及びレーザーラマン分光光度計を用いて、表面に形成された膜状生成物の成分分析を行った。比較例として、チタン製のロッド（Ｔｉ）の表面に形成された小片についての成分分析を行った。その結果を示すチャートを図１５に示す。図１５の上側のチャートに示すように、チタン製のロッド（Ｔｉ）の表面に形成された小片については、リン酸塩及び炭酸塩などの無機成分のピークが見られ、自家骨に類似する成分となっていたのに対し、図１５の下側のチャートに示すように、インプラント（ＣｒＴｉ）の表面に形成された膜状生成物については、リン酸塩及び炭酸塩などの無機成分のピークが消失していた。
次に、同じく８週目のインプラント（ＣｒＴｉ）の表面に形成された膜状生成物について、ＸＰＳ（Ｘ線光電子分光法）による成分分析を行った。その分析結果を示すチャートを図１６に示す。図１６のチャートに示されるように、Ｃａ３ｐ、Ｐ２ｐ、Ｐ２ｓ、Ｃａ２ｐ、Ｃａ２ｓのスペクトルが検出され、カルシウムやリンの原子の存在が示されたことから、膜状生成物は石灰化が進行していることがわかった。【００６３】
（６）インプラント周囲の骨組織観察
ウサギの大腿骨に埋め入れた８週目のインプラント（ＣｒＴｉ）について、剪断試験後のインプラント周囲の骨組織をＨＥ（ヘマトキシリン・エオジン）で染色し、生物顕微鏡による観察を行った。また、比較例として、ウサギの大腿骨に埋め入れた８週目のチタン製のロッド（Ｔｉ）について、剪断試験後のロッドの周囲の骨組織を同じくＨＥ染色して観察した。その結果を図１７に示す。図１７の上側の写真に示されるように、チタン製のロッド（Ｔｉ）の周囲の骨組織では線維状の組織は観察されなかったが、図１７の下側の写真に示されるように、インプラント（ＣｒＴｉ）の周囲の骨組織には、層板状の配向性を持つコラーゲン線維が観察された。
【産業上の利用可能性】
【００６４】
本発明のインプラント、インプラントの製造方法及びインプラントの表面処理方法は、医療用のインプラントを製造する産業において有用である。
【符号の説明】
【００６５】
１    インプラント
２    基材
３    インプラントの表面
４    水酸基を有するクロム基
５    生体組織
６    インプラントと生体組織との間隙
７    細胞
８    クロムイオン
９    コラーゲン
【図１】
2017073591.tif 000005
【図２】
2017073591.tif 000006
【図３】
2017073591.tif 000007
【図４】
2017073591.tif 000008
【図５】
2017073591.tif 000009
【図６】
2017073591.tif 000010
【図７】
2017073591.tif 000011
【図８】
2017073591.tif 000012
【図９】
2017073591.tif 000013
【図１０】
2017073591.tif 000014
【図１１】
2017073591.tif 000015
【図１２】
2017073591.tif 000016
【図１３】
2017073591.tif 000017
【図１４】
2017073591.tif 000018
【図１５】
2017073591.tif 000019
【図１６】
2017073591.tif 000020
【図１７】
2017073591.tif 000021
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
医療目的で生体内に埋め入れるインプラントにおいて、
前記インプラントの基材が、金属、金属合金、金属酸化物又はセラミックであり、
前記基材の表面が、水酸基を有するクロム基で修飾されており、
前記水酸基を有するクロム基が、前記基材の表面にある原子と結合できる部位の数が１価又は２価であり、クロムイオンとなって放出されやすいことを特徴とするインプラント。
【請求項２】
前記水酸基を有するクロム基が、下記一般式（１）
−Ｏ−Ｃｒ（ＯＨ）Ｒ      ・・・（１）
（式中、Ｒは−ＯＨ又は−Ｏ−を表す）
で示される基である、請求項１に記載のインプラント。
【請求項３】
前記クロム基が、酸化数が３価のクロム基である、請求項１に記載のインプラント。
【請求項４】
前記インプラントが、デンタルインプラントである、請求項１〜３のいずれか１項に記載のインプラント。
【請求項５】
水酸化クロムイオンを含有する反応溶液中に、金属、金属合金、金属酸化物及びセラミックからなる群から選択される基材を浸漬し、前記反応溶液中から前記基材を取り出すことを含む、インプラントの製造方法。
【請求項６】
前記水酸化クロムイオンが、クロム原子のイオン価が３価の水酸化クロムイオンである、請求項５に記載のインプラントの製造方法。
【請求項７】
水酸化クロムイオンを含有する反応溶液をインプラントに接触させることを含む、生体適合性を向上させるためのインプラントの表面処理方法。
【請求項８】
前記水酸化クロムイオンが、クロム原子のイオン価が３価の水酸化クロムイオンである、請求項７に記載のインプラントの表面処理方法。
【請求項９】
水酸化クロムイオンを含む溶液であることを特徴とする、インプラントの表面処理剤。
【請求項１０】
前記水酸化クロムイオンが、クロム原子のイオン価が３価の水酸化クロムイオンである、請求項９に記載のインプラントの表面処理剤。
【国際調査報告】
2017073591.tif 000022
2017073591.tif 000023
2017073591.tif 000024
2017073591.tif 000025